(57)【要約】【課題】チタン合金による金属被膜が下地である表面を、高級感のある色彩で発色することが可能な装飾部品、時計部品、時計、及び装飾部品の製造方法を提供する。【解決手段】本体１６４ａの表面に、チタン合金被膜６４を形成し、このチタン合金被膜６４の表面に酸化被膜６５を形成した回転錘体１６４であって、チタン合金被膜６４のＬ＊ａ＊ｂ＊表色系におけるＬ＊値が０〜５０である。【選択図】図４
2013194297.tif 000002
【特許請求の範囲】
【請求項１】
部品本体の表面に、チタン合金により金属被膜を形成し、前記金属被膜の表面に金属酸化物の被膜を形成した装飾部品であって、
前記金属被膜のＬ＊ａ＊ｂ＊表色系におけるＬ＊値が０〜５０であることを特徴とする装飾部品。
【請求項２】
前記金属被膜が、チタンと酸素の化合物（ＴｉＯｘ、０．５≦ｘ≦２）、チタン、酸素及び炭素の化合物（ＴｉＯｘＣｙ、０．５≦ｘ≦２、０．０５≦ｙ≦０．５）、チタン、酸素及び窒素の化合物（ＴｉＯｘＮｚ、０．５≦ｘ≦２、０．０５≦ｚ≦０．５）、チタン、酸素、炭素及び窒素の化合物（ＴｉＯｘＣｙＮｚ、０．５≦ｘ≦２、０．０５≦ｙ≦０．５、０．０５≦ｚ≦０．５）から選択される少なくとも１種の化合物、及び、不可避成分からなることを特徴とする請求項１に記載の装飾部品。
【請求項３】
前記金属被膜は、多色成形されていることを特徴とする請求項１又は請求項２に記載の装飾部品。
【請求項４】
色彩の異なる前記金属被膜は、それぞれのＬ＊値の差が２以上に設定されていることを特徴とする請求項３に記載の装飾部品。
【請求項５】
請求項１〜請求項４の何れか１項に記載の装飾部品を備えていることを特徴とする時計部品。
【請求項６】
請求項５に記載の時計部品を備えたことを特徴とする時計。
【請求項７】
部品本体の表面に、チタン合金により金属被膜を形成し、前記金属被膜の表面に金属酸化物の被膜を形成した装飾部品の製造方法であって、
Ｌ＊ａ＊ｂ＊表色系におけるＬ＊値が０〜５０となるように、前記金属被膜を形成する工程と、
前記金属被膜の表面に前記金属酸化物の被膜を形成する工程と、
を有することを特徴とする装飾部品の製造方法。
【発明の詳細な説明】
【技術分野】
【０００１】
この発明は、装飾部品、時計部品、時計、及び装飾部品の製造方法に関するものである。
【背景技術】
【０００２】
従来から、自動巻腕時計に搭載されている自動巻機構を構成する回転錘や、時計用のケースなどの時計部品の美観性を向上させる方法として、イオンプレーティング法やスパッタリング法等により、時計部品に下地となるチタンや窒化チタン等の被膜を形成し、この後、電解処理により被膜を酸化処理する方法が知られている。このような方法により光干渉効果を利用し、時計部品を色彩化している。
【０００３】
ここで、時計部品の装飾的価値を高めるために、下地となるチタンや窒化チタン等の被膜の色彩の１９７６Ｌ＊ａ＊ｂ＊表示系によるａ＊、又はｂ＊の値を、−５０〜５０の範囲に設定した技術が開示されている。これにより、チタンや窒化チタン等の被膜をより鮮明にできる（例えば、特許文献１参照）。
【先行技術文献】
【特許文献】
【０００４】
【特許文献１】特公平７−７４４２８号公報
【発明の概要】
【発明が解決しようとする課題】
【０００５】
ところで、チタンや窒化チタン等の被膜は、明度指数となるＬ＊値が高い、つまり、明るい色彩であることから、光を強く反射する。このため、チタンや窒化チタン等の被膜の上に形成されている酸化被膜は、薄いパステル調の色彩しか発色できず、高級感のある色彩とすることが困難であるという課題がある。
【０００６】
そこで、この発明は、上述した事情に鑑みてなされたものであって、チタン合金による金属被膜が下地である表面を、高級感のある色彩で発色することが可能な装飾部品、時計部品、時計、及び装飾部品の製造方法を提供するものである。
【課題を解決するための手段】
【０００７】
上記の課題を解決するために、本発明に係る装飾部品は、部品本体の表面に、チタン合金により金属被膜を形成し、前記金属被膜の表面に金属酸化物の被膜を形成した装飾部品であって、前記金属被膜のＬ＊ａ＊ｂ＊表色系におけるＬ＊値が０〜５０であることを特徴とする。
このように構成することで、下地である金属被膜の光の反射を抑え、上層膜となる金属酸化物の被膜の色彩を深みのある濃い色彩に設定することができる。このため、装飾部品を高級感のある色彩で発色させることが可能になる。
【０００８】
本発明に係る装飾部品は、前記金属被膜が、チタンと酸素の化合物（ＴｉＯｘ、０．５≦ｘ≦２）、チタン、酸素及び炭素の化合物（ＴｉＯｘＣｙ、０．５≦ｘ≦２、０．０５≦ｙ≦０．５）、チタン、酸素及び窒素の化合物（ＴｉＯｘＮｚ、０．５≦ｘ≦２、０．０５≦ｚ≦０．５）、チタン、酸素、炭素及び窒素の化合物（ＴｉＯｘＣｙＮｚ、０．５≦ｘ≦２、０．０５≦ｙ≦０．５、０．０５≦ｚ≦０．５）から選択される少なくとも１種の化合物、及び、不可避成分からなることを特徴とする。
このように構成することで、確実に金属被膜のＬ＊値を０〜５０に設定することができ、高級感のある色彩で発色する装飾部品を提供できる。
【０００９】
本発明に係る装飾部品は、前記金属被膜は、多色成形されていることを特徴とする。
このように構成することで、色彩バリエーションを増大させることができる。また、例えば、色彩を施す部分に明暗をつけ、立体感のある装飾デザインとすることが可能になる。
【００１０】
本発明に係る装飾部品は、色彩の異なる前記金属被膜は、それぞれのＬ＊値の差が２以上に設定されていることを特徴とする。
このように構成することで、金属被膜を鮮明に多色化することができる。
【００１１】
本発明に係る時計部品は、請求項１〜請求項３の何れか１項に記載の装飾部品を備えていることを特徴とする。
このように構成することで、チタン合金による金属被膜が下地である表面を、高級感のある色彩で発色することが可能な時計部品を提供することが可能である。
【００１２】
本発明に係る時計は、請求項４に記載の時計部品を備えたことを特徴とする。
このように構成することで、チタン合金による金属被膜が下地である表面を、高級感のある色彩で発色することが可能な時計を提供することが可能である。
【００１３】
本発明に係る装飾部品の製造方法は、部品本体の表面に、チタン合金により金属被膜を形成し、前記金属被膜の表面に金属酸化物の被膜を形成した装飾部品の製造方法であって、Ｌ＊ａ＊ｂ＊表色系におけるＬ＊値が０〜５０となるように、前記金属被膜を形成する工程と、前記金属被膜の表面に前記金属酸化物の被膜を形成する工程と、を有することを特徴とする。
このような製造方法とすることで、金属酸化物の被膜の色彩を深みのある濃い色彩に設定することができ、装飾部品を高級感のある色彩で発色させることが可能になる。
【発明の効果】
【００１４】
本発明によれば、下地である金属被膜の光の反射を抑え、上層膜となる金属酸化物の被膜の色彩を深みのある濃い色彩に設定することができる。このため、装飾部品を高級感のある色彩で発色させることが可能になる。
【図面の簡単な説明】
【００１５】
【図１】本発明の実施形態における自動巻機構を取り外した状態でムーブメントを表側からみた平面図である。
【図２】本発明の実施形態における自動巻機構の概略構成図である。
【図３】本発明の実施形態における回転錘の平面図である。
【図４】本発明の実施形態における被膜の構造図である。
【図５】本発明の本実施形態の変形例における回転錘の平面図である。
【発明を実施するための形態】
【００１６】
（自動巻腕時計）
次に、この発明の実施形態を図面に基づいて説明する。
図１は、自動巻機構を取り外した状態でムーブメントを表側からみた平面図、図２は、自動巻機構の概略構成図である。
図１、図２に示すように、本発明に係る装飾部品（例えば、後述の回転錘１６０）が組み込まれた自動巻腕時計１０は、ムーブメント１００と、このムーブメント１００を収納する不図示のケーシングとにより構成され、ムーブメント１００に不図示の文字板が取り付けられている。ムーブメント１００は、基板を構成する地板１０２と、一番受１０５と、二番受１０６と、てんぷ受１０８と、アンクル受１０９とを備えている。二番受１０６は、一番受１０５と地板１０２との間に配置される。地板１０２には巻真案内孔１０３が形成されており、ここに巻真１１０が回転可能に組み込まれている。
【００１７】
ここで、地板１０２の両側のうち、文字板が配置される側（図１、図２における紙面奥側）をムーブメント１００の裏側と称し、文字板が配置される側とは反対側（図１、図２における紙面手前側）をムーブメント１００の表側と称する。ムーブメント１００の裏側には、裏輪列と称する輪列や、おしどり１４０、かんぬき１４２、及びおしどり押さえ１４４を含む切換装置が配置されている。この切換装置により、巻真１１０の軸方向の位置が決定するようになっている。
【００１８】
一方、ムーブメント１００の表側には、表輪列と称する輪列、表輪列の回転を制御するための脱進・調速装置４０、及び自動巻機構６０等が組み込まれている。
表輪列は、香箱車１２０、二番車１２４、三番車１２６、四番車１２８により構成されている。香箱車１２０は、一番受１０５と地板１０２とにより回転可能に支持されており、不図示のぜんまいを有している。そして、巻真１１０を回転させると不図示のつづみ車が回転し、さらにきち車、丸穴車（何れも不図示）、及び角穴車１１８を介してぜんまいが巻き上げられる。
【００１９】
さらに、角穴車１１８の歯部には、板状のこはぜ１１７が噛合されており、これにより、角穴車１１８の回転が規制されるようになっている。
一方、ぜんまいが巻き戻される際の回転力により香箱車１２０が回転し、さらに二番車１２４が回転するように構成されている。二番車１２４は、二番受１０６と地板１０２とにより回転可能に支持されている。二番車１２４が回転すると、三番車１２６が回転する。
【００２０】
三番車１２６は、一番受１０５と地板１０２とにより回転可能に支持されている。三番車１２６が回転すると、四番車１２８が回転する。四番車１２８は、一番受１０５と二番受１０６とにより回転可能に支持されている。四番車１２８が回転することにより脱進・調速装置４０が駆動する。
【００２１】
（脱進・調速装置）
脱進・調速装置４０は、てんぷ１３６と、がんぎ車１３４と、アンクル１３８とを備えている。アンクル１３８は、アンクル受１０９と地板１０２とにより回転可能に支持されている。てんぷ１３６は、てんぷ受１０８と地板１０２とにより回転可能に支持されている。てんぷ１３６は、てん真１３６ａと、てん輪１３６ｂと、ひげぜんまい１３６ｃとを有している。
【００２２】
このような構成のもと、脱進・調速装置４０は、二番車１２４が１時間に１回転するように制御する。二番車１２４の回転に基づいて不図示の筒かなが同時に回転するように構成されており、この筒かなに取り付けられた不図示の分針が「分」を表示するようになっている。
また、筒かなには、二番車１２４に対するスリップ機構が設けられている。筒かなの回転に基づいて、日の裏車の回転を介し、筒車（何れも不図示）が１２時間に１回転するように構成されている。そして、筒車に取付けられた不図示の時針が「時」を表示するようになっている。
さらに、二番車１２４の回転により、三番車１２６の回転を介し、四番車１２８が１分間に１回転するように構成されている。四番車１２８には、不図示の秒針が取り付けられている。
【００２３】
（自動巻機構）
自動巻機構６０は、この自動巻機構６０を構成する回転錘１６０をユーザーの腕の動きで動かし、香箱車１２０の不図示のぜんまいを巻き上げるものである。また、回転錘１６０は、不図示のぜんまいを巻き上げる役割を有していると共に、不図示のケーシングが透過性の部材により形成されている場合等、自動巻腕時計１０の外観を構成する装飾部品としての役割を有している。
このような回転錘１６０は、ボールベアリング１６２と、回転錘体１６４と、回転重錘１６６とを有している。ボールベアリング１６２は、内輪と、外輪と、これら外輪と内輪との間に設けられた複数のボール（何れも不図示）とを有しており、内輪がボールベアリング止めねじ１６８を介して一番受１０５に固定されている。
【００２４】
（回転錘体、及び回転重錘）
図３は、回転錘の平面図である。
同図に示すように、回転錘１６０の回転錘体１６４は、平面視略扇状に形成されたものであって、その回転中心にはボールベアリング１６２が配置されている。そして、このボールベアリング１６２の外輪と、回転錘体１６４とが固定されている。回転錘体１６４の材料は、この表面をメッキ処理を施すことが可能な材料であればよい。
【００２５】
また、回転錘体１６４の外周縁には、この回転錘体１６４の外周縁に対応するように湾曲形成された回転重錘１６６がビス６１を介して固定されている。回転重錘１６６は、重金属粉末を主成分とするコンパウンド、例えばタングステン（Ｗ）にニッケル（Ｎｉ）や銅（Ｃｕ）を含有させた粉末を成形・焼成することにより形成されたものである。また、真鍮等を用いてもよい。
尚、回転錘体１６４への回転重錘１６６の固定方法は、ビス６１を用いる場合に限られるものではなく、例えば接着剤等を用いて固定することも可能である。
【００２６】
（被膜）
ここで、回転錘体１６４は、この本体１６４ａの表面に被膜７０を形成することにより、色彩化されている。
図４は、回転錘体１６４の本体１６４ａの表面に形成されている被膜７０の構造図である。同図に示すように、回転錘体１６４の本体１６４ａには、表面全体にチタン合金被膜６４、及び酸化被膜６５からなる２層構造の被膜７０が一様に形成されている。
【００２７】
より具体的には、回転錘体１６４の本体１６４ａの表面に接する第１層には、チタン合金被膜６４が形成されている。チタン合金被膜６４は、チタン（Ｔｉ）に、微量の炭素（Ｃ）、窒素（Ｎ）、酸素（Ｏ2）等を添加することにより形成される化合物であって、その膜厚Ｔ１は、０．２μｍ〜５．０μｍの範囲で設定される。より望ましくは、膜厚Ｔ１を約１．０μｍ程度に設定するとよい。
これは、チタン合金被膜６４の膜厚Ｔ２が薄すぎると、このチタン合金被膜６４の上層に形成される酸化被膜６５が発色できず、且つ膜厚Ｔ２が厚すぎると、チタン合金被膜６４自身の圧縮残留応力によりひび割れして剥離してしまう虞があるからである。
【００２８】
ここで、チタン合金被膜６４を、例えば、炭化チタン（ＴｉＣ）とすると灰色に、窒化チタン（ＴｉＮ）とすると金色に発色する。このようなチタン合金被膜６４は、Ｌ＊ａ＊ｂ＊表色系におけるＬ＊値が０〜５０に設定されている。すなわち、炭素や窒素の含有量を変化させることにより、チタン合金被膜６４のＬ＊値を０〜５０に設定している。
【００２９】
より具体的には、チタン合金被膜６４は、例えば、以下の例の少なくとも１種の化合物、及び不可避成分から選択されてなる。
・チタンと酸素の化合物（ＴｉＯｘ、０．５≦ｘ≦２）
・チタン、酸素及び炭素の化合物（ＴｉＯｘＣｙ、０．５≦ｘ≦２、０．０５≦ｙ≦０．５）
・チタン、酸素及び窒素の化合物（ＴｉＯｘＮｚ、０．５≦ｘ≦２、０．０５≦ｚ≦０．５）
・チタン、酸素、炭素及び窒素の化合物（ＴｉＯｘＣｙＮｚ、０．５≦ｘ≦２、０．０５≦ｙ≦０．５、０．０５≦ｚ≦０．５）
【００３０】
また、チタン合金被膜６４を形成するにあたって、例えばイオンプレーティング法が採用されている。このイオンプレーティング法によるチタン合金被膜６４の被膜条件として、例えば、真空度が１０-5ｔｏｒｒに設定され、且つ印加電圧が１００Ｖに設定される。これにより、回転錘体１６４の本体１６４ａの表面にチタン合金被膜６４が形成される（金属被膜を形成する工程）。
尚、チタン合金被膜６４を形成する方法としては、イオンプレーティング法に限られるものではなく、チタン合金被膜６４を形成可能なさまざまな方法を採用することができる。例えば、イオンプレーティング法に代わってスパッタリング法を採用することも可能である。
【００３１】
そして、このように形成されたチタン合金被膜６４に陽極酸化処理を施し、チタン合金被膜６４の表面に第２層目として酸化被膜６５を形成する（金属酸化物の被膜を形成する工程）。
具体的には、例えばリン酸水溶液（Ｈ3ＰＯ4）の電解液中に、チタン板を浸漬して陰極とすると共に、チタン合金被膜６４が形成されている回転錘体１６４の本体１６４ａを浸漬し、電解電圧を印加して陽極とする。すると、チタン合金被膜６４の表面に酸化被膜６５が形成され、回転錘体１６４の本体１６４ａが発色される。
【００３２】
ここで、リン酸水溶液は、１５ｍｌ／ｌを使用、濃度は、５〜１００ｍｌ／ｌで適用可能である。また、印可電圧は、酸化被膜の膜厚Ｔ２が０．０３〜０．０５μｍとなるように設定されている。尚、回転錘体１６４の本体１６４ａの色彩は、溶液の種類（アルカリ酸）、濃度、及び印可電圧の大きさで決定されるので、これらをパラメータとして任意の膜厚Ｔ２を設定することが可能である。また、印加時間は、特に限定されるものではない。
【００３３】
図２に戻り、ボールベアリング１６２の外輪には、回転錘かな１７８が設けられている。この回転錘かな１７８は、一番伝え車１８２の一番伝え歯車１８２ａに噛合わされる。
一番伝え歯車１８２ａは、一番受１０５と地板１０２とにより回転可能に支持されている。さらに、一番伝え車１８２と一番受１０５との間には、つめレバー１８０が組み込まれている。つめレバー１８０は、一番伝え車１８２の軸心から偏心した形で取り付けられたものであって、引きつめ１８０ａ、及び押しつめ１８０ｂを有している。これら引きつめ１８０ａ、及び押しつめ１８０ｂは、二番伝え車１８４の二番伝え歯車１８４ａに噛合わされる。
【００３４】
二番伝え車１８４は、二番伝え歯車１８４ａの他に二番伝えかな１８４ｂを有している。二番伝え歯車１８４ａは、回転錘体１６４と一番受１０５との間に位置している。一方、二番伝えかな１８４ｂは、角穴車１１８と噛み合うようになっている。
そして、二番伝え歯車１８４ａに噛合うつめレバー１８０の引きつめ１８０ａ、及び押しつめ１８０ｂは、二番伝え歯車１８４ａの中心に向かって弾性力により付勢されている。
【００３５】
このような構成のもと、回転錘１６０が回転すると、回転錘かな１７８も同時に回転し、回転錘かな１７８の回転により、一番伝え車１８２が回転する。この一番伝え車１８２の軸心から偏心した形で取り付けられているつめレバー１８０は、一番伝え車１８２の回転により往復運動を行う。そして、引きつめ１８０ａ、及び押しつめ１８０ｂにより二番伝え車１８４を一定の方向に回転させる。すると、二番伝え車１８４の回転により角穴車１１８が回転し、香箱車１２０の不図示のぜんまいを巻き上げる。
【００３６】
（効果）
したがって、上述の実施形態によれば、回転錘体１６４の本体１６４ａの表面に形成されているチタン合金被膜６４のＬ＊ａ＊ｂ＊表色系におけるＬ＊値が０〜５０に設定されているので、チタン合金被膜６４での光Ｌの反射を抑えることができる（図４参照）。チタン合金被膜６４の上層膜となる酸化被膜６５の色彩を深みのある濃い色彩に設定することができる。このため、回転錘体１６４を高級感のある色彩で発色させることが可能になる。
【００３７】
また、チタン合金被膜６４を形成するための化合物の比率として、チタンと酸素の化合物（ＴｉＯｘ、０．５≦ｘ≦２）、チタン、酸素及び炭素の化合物（ＴｉＯｘＣｙ、０．５≦ｘ≦２、０．０５≦ｙ≦０．５）、チタン、酸素及び窒素の化合物（ＴｉＯｘＮｚ、０．５≦ｘ≦２、０．０５≦ｚ≦０．５）、チタン、酸素、炭素及び窒素の化合物（ＴｉＯｘＣｙＮｚ、０．５≦ｘ≦２、０．０５≦ｙ≦０．５、０．０５≦ｚ≦０．５）の少なくとも１種の化合物、及び不可避成分を選択することにより、確実に回転錘体１６４を高級感のある色彩で発色させることが可能になる。
【００３８】
尚、本発明は上述の実施形態に限られるものではなく、本発明の趣旨を逸脱しない範囲において、上述の実施形態に種々の変更を加えたものを含む。
例えば、上述の実施形態では、回転錘体１６４の表面全体に、チタン合金被膜６４が一様に形成されている場合について説明した。しかしながら、これに限られるものではなく、Ｌ＊値が０〜５０に設定されていればよく、チタン合金被膜６４のＬ＊値を部分的に変化させ、チタン合金被膜６４を多色成形してもよい。より具体的に、以下に説明する。
【００３９】
（変形例）
図５は、本実施形態の変形例における回転錘の平面図であって、図３に対応している。尚、上述の実施形態と同一態様については、同一符号を付して説明する。
同図に示すように、例えば、回転錘体１６４の本体１６４ａの表面に文字Ｍを印字したい場合、この文字Ｍに対応する箇所のチタン合金被膜２６４ａのＬ＊値と、文字Ｍ以外の箇所のチタン合金被膜２６４ｂのＬ＊値とを異ならせる。
【００４０】
すなわち、各チタン合金被膜２６４ａ，２６４ｂを、それぞれ別々のマスクを用いて別々に形成する。そして、チタン合金被膜２６４ａのＬ＊値とチタン合金被膜２６４ｂのＬ＊値の差が２以上となるように設定する。このように設定することで、各チタン合金被膜２６４ａ，２６４ｂの明暗を鮮明にすることができ、立体感のあるデザインとすることができる。
尚、チタン合金被膜６４を多色成形する場合、図５に示すように、回転錘体１６４の本体１６４ａの表面に文字Ｍを印字する場合に限られるものではなく、回転錘体１６４の本体１６４ａの全体を多色成形するようにしてもよい。
【００４１】
また、上述の実施形態では、自動巻腕時計１０の自動巻機構６０を構成する回転錘１６０の回転錘体１６４に、チタン合金被膜６４，２６４ａ，２６４ｂを形成し、これらチタン合金被膜６４，２６４ａ，２６４ｂのＬ＊値を０〜５０に設定した場合について説明した。しかしながら、これに限られるものではなく、さまざまな装飾部品に、上述の実施形態を採用することができる。
【符号の説明】
【００４２】
１０  自動巻腕時計（時計）
６０  自動巻機構（時計部品）
６４  チタン合金被膜（金属被膜）
６４ａ  チタン被膜
６４ｂ  窒化チタン被膜
６５  酸化被膜（金属酸化物の被膜）
７０  被膜
１６０  回転錘
１６４  回転錘体（装飾部品）
１６４ａ  本体（部品本体）
【図１】
2013194297.tif 000003
【図２】
2013194297.tif 000004
【図３】
2013194297.tif 000005
【図４】
2013194297.tif 000006
【図５】
2013194297.tif 000007